실시 예 11 에 나열 된 블 렌 드 조성물 이 이 실험 에 사용 되 었 다 . 유리 기판 은 단지 하나 의 기판 만 이 처리 용 으로 사용 되 고 , 어떤 액정 도 사용 되 지 않 는 것 이외 에 는 실시 예 1 의 처리 단계 와 유사 하 게 상기 블 렌 드 조성물 을 사용 하 여 처리 하 였 다 . 이 피복 된 기판 을 60 초 동안 1200 rpm 의 회전 속도 에서 액정 중합체 1 로 스핀 코팅 시켜 제 2 처리 단계 에 적용 하 여 약 700 nm 의 두께 를 수득 한 다음 , 피복 된 기판 을 질소 대기 하 에 위치 시키 고 , 에너지 조사량 240 mJ / ㎠ 에서 UV A 광원 의 도움 으로 가교 결합 시켰 다 .